(57)【要約】【課題】      初期着色が少なく、特に液晶ディスプレイ用光源である冷陰極管による光劣化が抑制されたポリカーボネート系光拡散性樹脂組成物及びこの組成物を成形してなる光拡散板を提供すること。【解決手段】  （Ａ）芳香族ポリカーボネート樹脂１００質量部に対し、（Ｂ）光拡散剤０．０１〜１０質量部及び（Ｃ）紫外線吸収スペクトルにおける極大波長が２９０〜３３０ｎｍにある耐光剤０．０５〜５質量部を配合してなるポリカーボネート系光拡散性樹脂組成物、及びこの組成物を成形してなる厚み０．５〜２ｍｍの光拡散板である。【選択図】    なし【特許請求の範囲】
【請求項１】
（Ａ）芳香族ポリカーボネート樹脂１００質量部に対し、（Ｂ）光拡散剤０．０１〜１０質量部及び（Ｃ）紫外線吸収スペクトルにおける極大波長が２９０〜３３０ｎｍにある耐光剤０．０５〜５質量部を配合してなることを特徴とするポリカーボネート系光拡散性樹脂組成物。
【請求項２】
さらに、（Ｄ）粘度平均分子量１０００〜２０万の熱可塑性アクリル系樹脂０．０１〜１質量部を配合してなる請求項１に記載のポリカーボネート系光拡散性樹脂組成物。
【請求項３】
さらに、（Ｅ）リン系安定化剤０．００１〜１質量部を配合してなる請求項１又は２に記載のポリカーボネート系光拡散性樹脂組成物。
【請求項４】
さらに、（Ｆ）（Ａ）成分の芳香族ポリカーボネート樹脂との屈折率差が０．１以下であるオルガノポリシロキサン０．０１〜３質量部又は（Ｇ）脂環式エポキシ化合物０．００１〜１質量部あるいはその両方を配合してなる請求項１〜３のいずれかに記載のポリカーボネート系光拡散性樹脂組成物。
【請求項５】
（Ｂ）成分の光拡散剤が、架橋ポリメチルメタクリレート樹脂粒子、シリコーン樹脂粒子、ポリオルガノシルセスキオキサン粒子、シリカ粒子、石英粒子、シリカ繊維、石英繊維及びガラス繊維から選ばれる１種以上である請求項１〜４のいずれかに記載のポリカーボネート系光拡散性樹脂組成物。
【請求項６】
（Ｃ）成分の耐光剤が、マロン酸エステル系化合物、オキサリルアラニド系化合物、及びベンゾトリアゾール系骨格を有する側鎖を持つアクリル系ポリマーから選ばれる１種以上である請求項１〜５のいずれかに記載のポリカーボネート系光拡散性樹脂組成物。
【請求項７】
（Ｅ）成分のリン系安定化剤が、リン酸エステル化合物及び芳香族ホスフィン化合物から選ばれる１種以上である請求項３〜６のいずれかに記載のポリカーボネート系光拡散性樹脂組成物。
【請求項８】
請求項１〜７のいずれかに記載のポリカーボネート系光拡散性樹脂組成物を成形してなる厚み０．５〜２ｍｍの光拡散板。
【発明の詳細な説明】
【技術分野】
【０００１】
本発明は、ポリカーボネート系光拡散性樹脂組成物及び光拡散板に関し、詳しくは、耐光性、特に蛍光管（冷陰極管）から発生する紫外光による劣化を抑制するという耐光性に優れ、液晶ディスプレイ分野等おける光拡散板用途、光学レンズ、導光板（導光体）、光拡散板等の光学素子、街路灯カバー、車両用及び建材用ガラス等におけるガラス代替用途に好適なポリカーボネート系光拡散性樹脂組成物及びそれを用いて成形した光拡散板に関するものである。
【背景技術】
【０００２】
近年、液晶ディスプレイ（ＬＣＤ）の用途は、ノート型ＰＣ（パーソナルコンピュータ）やモニターのみならず、ＴＶにまで拡大されている。特に明るさが求められるＴＶに搭載される直下型バックライト用途の光拡散板（肉厚１〜３ｍｍ）は、５０８ｍｍ（２０インチ）程度の画面サイズのものについては、アクリル樹脂製が主流である。しかしながら、アクリル樹脂は、耐熱性が低く、かつ吸湿性が高いために、寸法安定性が低く、結果として大画面サイズでは反り変形が生じるという問題がある。そこで、最近では、耐熱性、吸湿性の点でアクリル樹脂よりも優れるポリカーボネート（以下、ＰＣと略記することがある。）樹脂が光拡散板のマトリックス樹脂として適用され、その需要が拡大しつつある（例えば、特許文献１及び２参照）。
しかしながら、ＰＣ樹脂は耐熱性及び吸湿性の点でアクリル樹脂より優位である一方で、耐光性で劣るという問題がある。従来、ＰＣ系樹脂組成物に配合される紫外線吸収剤は、その添加により、初期にＰＣ系樹脂組成物が着色（黄色）しやすく、かつ屋外曝露（日光による悪影響防止）を想定しているため、液晶ディスプレイの光源である冷陰極管の紫外領域波長３５０ｎｍ以下にマッチしておらず、低波長域での透過率の低下が問題となっていた。
【０００３】
【特許文献１】特開平１１−１５８３６４号公報
【特許文献２】特開平１０−７３７２５号公報
【発明の開示】
【発明が解決しようとする課題】
【０００４】
本発明は、上記事情に鑑みなされたもので、初期着色が少なく、特に液晶ディスプレイ用光源である冷陰極管による光劣化が抑制されたポリカーボネート系光拡散性樹脂組成物及びこの組成物を成形してなる光拡散板を提供することを目的とするものである。
【課題を解決するための手段】
【０００５】
本発明者らは、上記課題を解決するために鋭意検討を行った結果、芳香族ＰＣ樹脂に、光拡散剤及び紫外線吸収スペクトルにおける極大波長が特定領域にある耐光剤を配合することにより、初期の着色が少なく、かつ冷陰極管による光劣化が抑制されたＰＣ系光拡散性樹脂組成物が得られることを見出した。本発明はかかる知見に基づいて完成したものである。
すなわち、本発明は、以下のポリカーボネート系光拡散性樹脂組成物及び光拡散板を提供するものである。
１．  （Ａ）芳香族ポリカーボネート樹脂１００質量部に対し、（Ｂ）光拡散剤０．０１〜１０質量部及び（Ｃ）紫外線吸収スペクトルにおける極大波長が２９０〜３３０ｎｍにある耐光剤０．０５〜５質量部を配合してなることを特徴とするポリカーボネート系光拡散性樹脂組成物。
２．  さらに、（Ｄ）粘度平均分子量１０００〜２０万の熱可塑性アクリル系樹脂０．０１〜１質量部を配合してなる上記１に記載のポリカーボネート系光拡散性樹脂組成物。
３．  さらに、（Ｅ）リン系安定化剤０．００１〜１質量部を配合してなる上記１又は２に記載のポリカーボネート系光拡散性樹脂組成物。
４．  さらに、（Ｆ）（Ａ）成分の芳香族ポリカーボネート樹脂との屈折率差が０．１以下であるオルガノポリシロキサン０．０１〜３質量部又は（Ｇ）脂環式エポキシ化合物０．００１〜１質量部あるいはその両方を配合してなる上記１〜３のいずれかに記載のポリカーボネート系光拡散性樹脂組成物。
５．  （Ｂ）成分の光拡散剤が、架橋ポリメチルメタクリレート樹脂粒子、シリコーン樹脂粒子、ポリオルガノシルセスキオキサン粒子、シリカ粒子、石英粒子、シリカ繊維、石英繊維及びガラス繊維から選ばれる１種以上である上記１〜４のいずれかに記載のポリカーボネート系光拡散性樹脂組成物。
６．  （Ｃ）成分の耐光剤が、マロン酸エステル系化合物、オキサリルアラニド系化合物、及びベンゾトリアゾール系骨格を有する側鎖を持つアクリル系ポリマーから選ばれる１種以上である上記１〜５のいずれかに記載のポリカーボネート系光拡散性樹脂組成物。
７．  （Ｅ）成分のリン系安定化剤が、リン酸エステル化合物及び芳香族ホスフィン化合物から選ばれる１種以上である上記３〜６のいずれかに記載のポリカーボネート系光拡散性樹脂組成物。
８．  上記１〜７のいずれかに記載のポリカーボネート系光拡散性樹脂組成物を成形してなる厚み０．５〜２ｍｍの光拡散板。
【発明の効果】
【０００６】
本発明によれば、初期の着色が少なく、かつ冷陰極管による光劣化が抑制されたＰＣ系光拡散性樹脂組成物を得ることができる。
【発明を実施するための最良の形態】
【０００７】
本発明のＰＣ系光拡散性樹脂組成物（以下、ＰＣ樹脂組成物と称することがある。）において、（Ａ）成分の芳香族ＰＣ樹脂としては、通常、二価フェノールとホスゲン又は炭酸エステル化合物等のポリカーボネート前駆体とを反応させることにより製造したものを挙げることができる。具体的には、例えば、塩化メチレンなどの溶媒中において、公知の酸受容体や分子量調節剤の存在下、さらに、必要により分岐剤を添加し、二価フェノールとホスゲンのようなカーボネート前駆体との反応により、あるいは二価フェノールとジフェニルカーボネートのようなカーボネート前駆体とのエステル交換反応などによって製造されたものである。
【０００８】
用いられる二価フェノールとしては、様々なものがあるが、特に、２，２−ビス（４−ヒドロキシフェニル）プロパン〔通称：ビスフェノールＡ〕が好適である。ビスフェノールＡ以外のビスフェノールとしては、例えば、ビス（４−ヒドロキシフェニル）メタン；１，１−ビス（４−ヒドロキシフェニル）エタン；２，２−ビス（４−ヒドロキシフェニル）ブタン；２，２−ビス（４−ヒドロキシフェニル）オクタン；２，２−ビス（４−ヒドロキシフェニル）フェニルメタン；２，２−ビス（４−ヒドロキシ−１−メチルフェニル）プロパン；ビス（４−ヒドロキシフェニル）ナフチルメタン；１，１−ビス（４−ヒドロキシ−ｔ−ブチルフェニル）プロパン；２，２−ビス（４−ヒドロキシ−３−ブロモフェニル）プロパン；２，２−ビス（４−ヒドロキシ−３，５−テトラメチルフェニル）プロパン；２，２−ビス（４−ヒドロキシ−３−クロロフェニル）プロパン；２，２−ビス（４−ヒドロキシ−３，５−テトラクロロフェニル）プロパン；２，２−ビス（４−ヒドロキシ−３，５−テトラブロモフェニル）プロパン等のビス（ヒドロキシアリール）アルカン類、１，１−ビス（４−ヒドロキシフェニル）シクロペンタン；１，１−ビス（４−ヒドロキシフェニル）シクロヘキサン；１，１−ビス（４−ヒドロキシフェニル）−３，５，５−トリメチルシクロヘキサン等のビス（ヒドロキシアリール）シクロアルカン類、４，４'−ジヒドロキシフェニルエーテル；４，４'−ジヒドロキシ−３，３'−ジメチルフェニルエーテル等のジヒドロキシアリールエーテル類、４，４'−ジヒドロキシジフェニルスルフィド；４，４'−ジヒドロキシ−３，３'−ジメチルジフェニルスルフィド等のジヒドロキシジアリールスルフィド類、４，４'−ジヒドロキシジフェニルスルホキシド；４，４'−ジヒドロキシ−３，３'−ジメチルジフェニルスルホキシド等のジヒドロキシジアリールスルホキシド類、４，４'−ジヒドロキシジフェニルスルホン；４，４'−ジヒドロキシ−３，３'−ジメチルジフェニルスルホン等のジヒドロキシジアリールスルホン類、４，４'−ジヒロキシジフェニルなどのジヒドロキシジフェニル類などが挙げられる。これらの二価フェノールは、それぞれ単独で用いてもよいし、２種以上を混合して用いてもよい。
【０００９】
また、炭酸エステル化合物としては、ジフェニルカーボネート等のジアリールカーボネートやジメチルカーボネート，ジエチルカーボネート等のジアルキルカーボネート等が挙げられる。分子量調整剤としては通常、ポリカーボネートの重合に用いられるものなら、各種のものを用いることができる。具体的には、一価フェノールとして、例えば、フェノール，ｏ−ｎ−ブチルフェノール，ｍ−ｎ−ブチルフェノール，ｐ−ｎ−ブチルフェノール，ｏ−イソブチルフェノール，ｍ−イソブチルフェノール，ｐ−イソブチルフェノール，ｏ−ｔ−ブチルフェノール，ｍ−ｔ−ブチルフェノール，ｐ−ｔ−ブチルフェノール，ｏ−ｎ−ペンチルフェノール，ｍ−ｎ−ペンチルフェノール，ｐ−ｎ−ペンチルフェノール，ｏ−ｎ−ヘキシルフェノール，ｍ−ｎ−ヘキシルフェノール，ｐ−ｎ−ヘキシルフェノール，ｐ−ｔ−オクチルフェノール，ｏ−シクロヘキシルフェノール，ｍ−シクロヘキシルフェノール，ｐ−シクロヘキシルフェノール，ｏ−フェニルフェノール，ｍ−フェニルフェノール，ｐ−フェニルフェノール，ｏ−ｎ−ノニルフェノール，ｍ−ノニルフェノール，ｐ−ｎ−ノニルフェノール，ｏ−クミルフェノール，ｍ−クミルフェノール，ｐ−クミルフェノール，ｏ−ナフチルフェノール，ｍ−ナフチルフェノール，ｐ−ナフチルフェノール；２，５−ジ−ｔ−ブチルフェノール；２，４−ジ−ｔ−ブチルフェノール；３，５−ジ−ｔ−ブチルフェノール；２，５−ジクミルフェノール；３，５−ジクミルフェノール；ｐ−クレゾール，ブロモフェノール，トリブロモフェノールなどが挙げられる。これらの一価フェノールのなかでは、ｐ−ｔ−ブチルフェノール，ｐ−クミルフェノール，ｐ−フェニルフェノールなどが好ましく用いられる。
【００１０】
その他、分岐剤として、例えば、１，１，１−トリス（４−ヒドロキシフェニル）エタン；α，α'，α"−トリス（４−ヒドロキシフェニル）−１，３，５−トリイソプロピルベンゼン；１−〔α−メチル−α−（４'−ヒドロキシフェニル）エチル〕−４−〔α'，α'−ビス（４"−ヒドロキシフェニル）エチル〕ベンゼン；フロログリシン，トリメリト酸，イサチンビス（ｏ−クレゾール）等の官能基を３つ以上有する化合物を用いることもできる。
本発明において用いられるポリカーボネートは通常、粘度平均分子量が１０，０００〜１００，０００のものが好ましく、より好ましくは１５，０００〜４０，０００である。この粘度平均分子量（Ｍｖ）は、ウベローデ型粘度計を用いて、２０℃における塩化メチレン溶液の粘度を測定し、これより極限粘度［η］を求め、次式にて算出するものである。
［η］＝１．２３×１０-5Ｍｖ0.83
【００１１】
本発明のＰＣ系光拡散樹脂組成物において、（Ｂ）成分の光拡散剤は、光学的に透明で、かつ（Ａ）成分の芳香族ＰＣ樹脂とは異なる屈折率を有する固体からなるものであればよく、この光拡散剤は１種のみを用いてもよいし、２種以上を併用してもよい。光拡散剤の平均粒径は、通常、１〜１００μｍ程度、好ましくは２〜５０μｍである。光拡散剤の平均粒径が１〜１００μｍであると、透過率が高く、拡散性が良好であるという利点がある。
光拡散剤の具体例としては、架橋ポリメタクリル酸メチル（架橋ＰＭＭＡ）樹脂粒子、シリコーン樹脂粒子、ポリオルガノシルセスキオキサン粒子、シリカ粒子、石英粒子、シリカ繊維、石英繊維、ガラス繊維、シリカビーズ、シリコーン樹脂ビーズ及びガラスビーズ、並びにこれらと同材質の中空ビーズ及び不定形粉末，板状粉末などが挙げられる。これらは、１種を単独で又は２種以上を組み合わせて用いることができる。
本発明においては、透明性及び屈折率の観点から、架橋ＰＭＭＡ樹脂粒子、シリコーン樹脂粒子、ポリオルガノシルセスキオキサン粒子、シリカ粒子、石英粒子、シリカ繊維、石英繊維及びガラス繊維が好ましく、架橋ＰＭＭＡ樹脂粒子、シリコーン樹脂粒子、ポリオルガノシルセスキオキサン粒子、シリカ粒子及び石英粒子が特に好ましい。
【００１２】
（Ｂ）成分の光拡散剤の配合量は、（Ａ）成分の芳香族ＰＣ樹脂１００質量部に対して０．０１〜１０質量部であることを要し、好ましくは０．０５〜５質量部である。この光拡散剤の配合量が０．０１質量部以上であると、光拡散性の発現が良好であるため、本発明のＰＣ樹脂組成物を成形してＰＣ光拡散板等の成形体とした場合、輝度の高い成形体が得られる。また、１０質量部以下であると、適度の光拡散性が得られるので、輝度の高い成形体が得られる。
【００１３】
本発明のＰＣ系光拡散樹脂組成物において、（Ｃ）成分の耐光剤は、紫外線吸収スペクトルにおける極大波長が２９０〜３３０ｎｍである紫外線吸収剤である。耐光剤としては、マロン酸エステル系化合物、オキサリルアラニド系化合物、及びベンゾトリアゾール系骨格を有する側鎖を持つアクリルポリマーから選ばれるものが好ましい。これらは、１種を単独で又は２種以上を組み合わせて用いることができる。
マロン酸エステル系化合物としては、ベンジリデンビスジエチルマロネート、４−メトキシフェニル−メチレン−ジメチルエステルなどが挙げられる。オキサリルアラニド系化合物としては、炭素数１〜１２の炭化水素基を有するオキサリルアラニド化合物などが挙げられる。ベンゾトリアゾール系骨格を有する側鎖を持つアクリルポリマーとしては、ポリメタクリル酸メチル（ＰＭＭＡ）側鎖に２−（５−ｔ−オクチル−２−ヒドロキシフェニル）ベンゾトリアゾール基が結合した化合物などが挙げられる。
（Ｃ）成分の耐光剤の配合量は、（Ａ）成分の芳香族ＰＣ樹脂１００質量部に対して０．０５〜５質量部であることを要し、好ましくは０．１〜３質量部である。この耐光剤の配合量が０．５質量部以上であると、耐光性の発現が良好であり、２質量部以下であると初期の色調が維持される。
【００１４】
本発明のＰＣ樹脂組成物には、(Ｄ)成分として、粘度平均分子量が１０００〜２０万の熱可塑性アクリル系樹脂を配合することが好ましい。粘度平均分子量がこの範囲にあると、（Ａ）成分の芳香族ＰＣ樹脂との相溶性が良好となる。なお、この粘度平均分子量は、上述した方法で測定した値である。
本発明に用いる熱可塑性アクリル系樹脂とはアクリル酸、アクリル酸エステル、アクリロニトリル及びその誘導体のモノマー単位を繰り返し単位とするポリマーをいい、単独重合体又は上記単位を２種以上有する共重合体あるいはスチレン、ブタジエン等との共重合体をいう。具体的にはポリアクリル酸、ポリメタクリル酸メチル（ＰＭＭＡ），ポリアクリロニトリル、アクリル酸エチル−アクリル酸−２−クロロエチル共重合体、アクリル酸−ｎ−ブチル−アクリロニトリル共重合体、アクリルニトリル−スチレン共重合体、アクリロニトリル−ブタジエン共重合体、アクリロニトリル−ブタジエン−スチレン共重合体等である。これらの中でも、特に、ポリメタクリル酸メチル（ＰＭＭＡ）を好適に用いることができる。
このポリメタクリル酸メチル（ＰＭＭＡ）は公知のものでよく、通常、過酸化物、アゾ系の重合開始剤の存在下、メタクリル酸メチルモノマ−の塊状重合により製造される。
（Ｄ）成分の熱可塑性アクリル系樹脂の配合量は、（Ａ）成分の芳香族ＰＣ樹脂１００質量部に対して、通常０．０１〜１質量部程度、好ましくは０．０２〜０．８質量部である。このアクリル系樹脂の配合量が０．０１質量部以上であると、ベース樹脂マトリックスである（Ａ）成分の芳香族ＰＣ樹脂の導光性が向上するので、結果として輝度が向上する。また、この配合量が１質量部以下であると、アクリル系樹脂成分の相分離が適度のものとなり、白濁することがないので、（Ａ）成分の芳香族ＰＣ樹脂の導光性が良好となり、良好な輝度が得られる。
【００１５】
本発明のＰＣ樹脂組成物には、さらに、以下の（Ｅ）、（Ｆ）及び（Ｇ）成分を必要に応じて配合することができる。
(Ｅ)成分のリン系安定化剤を配合すると、本発明のＰＣ樹脂組成物における成形時の熱安定を向上させることができる。このリン系安定化剤は、リン酸系化合物及び芳香族ホスフィン化合物から選ばれる化合物であり、これらは１種を単独で又は２種以上を組み合わせて用いることができる。リン酸系化合物としては、亜リン酸、リン酸、亜ホスホン酸、ホスホン酸及びこれらのエステル等が挙げられる。具体的には、トリフェニルホスファイト、トリス（ノニルフェニル）ホスファイト、トリス（２，４−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、トリブチルホスフェート、トリエチルホスフェート、トリメチルホスフェート、トリフェニルホスフェート、ジブチルホスフェート、ジオクチルホスフェート、ジイソプロピルホスフェート、４，４'−ビフェニレンジホスホスフィン酸テトラキス（２，４−ジ−ｔｅｒｔ−ブチルフェニル）、ベンゼンホスホン酸ジメチル、ベンゼンホスホン酸ジエチル、ベンゼンホスホン酸ジプロピル等が挙げられる。中でも、トリスノニルフェニルホスファイト、トリメチルホスフェート、トリス（２，４−ジ−ｔｅｒｔ−ブチルフェニル）ホスファイト及びベンゼンホスホン酸ジメチルが好ましく使用される。
【００１６】
本発明で用いられる（Ｅ）成分のリン系安定剤のうちの芳香族ホスフィン化合物としては、例えば、一般式（１）
Ｐ−（Ｘ）3          （１）
（式中、Ｘは炭化水素基であり、少なくともその１つは置換基を有していてもよい炭素数６〜１８のアリール基である。）
で表わされる芳香族ホスフィン化合物が挙げられる。具体的には、トリフェニルホスフィン、ジフェニルブチルホスフィン、ジフェニルオクタデシルホスフィン、トリス−（ｐ−トリル）ホスフィン、トリス−（ｐ−ノニルフェニル）ホスフィン、トリス−（ナフチル）ホスフィン、ジフェニル−（ヒドロキシメチル）−ホスフィン、ジフェニル−（アセトキシメチル）−ホスフィン、ジフェニル−（β−エチルカルボキシエチル）−ホスフィン、トリス−（ｐ−クロロフェニル）ホスフィン、トリス−（ｐ−フルオロフェニル）ホスフィン、ジフェニルベンジルホスフィン、ジフェニル−β−シアノエチルホスフィン、ジフェニル−（ｐ−ヒドロキシフェニル）−ホスフィン、ジフェニル−１，４−ジヒドロキシフェニル−２−ホスフィン、フェニルナフチルベンジルホスフィン等が挙げられる。中でも、特にトリフェニルホスフィンが好適に用いられる。
（Ｅ）成分のリン系安定剤の配合量は、（Ａ）成分の芳香族ＰＣ樹脂１００質量部に対して、通常０．００１〜１質量部程度、好ましくは０．００１〜０．５質量部である。この配合量が０．００１質量部以上であると、成形時の熱安定性が良好となり、１質量部以下であると、効果と経済性のバランスが良好となる。
【００１７】
（Ｆ）成分のオルガノポリシロキサンは、（Ａ）成分の芳香族ＰＣ樹脂との屈折率差が０．１以下のものであり、このオルガノポリシロキサンを配合すると、本発明のＰＣ樹脂組成物における成形時の熱安定を向上させることができる。また、上記屈折率差とすることにより、透明性を低下させない、光線透過率の低下がないという効果が得られる。
オルガノポリシロキサンとしては、フェニル基、ジフェニル基、ビニル基又はアルコキシ基（例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、各種ペントキシ基、各種ヘプトキシ基、各オクトキシ基など）を有するオルガノポリシロキサン、フェニル基とジフェニル基を有するオルガノポリシロキサン、ビニル基とアルコキシ基を有するオルガノポリシロキサン、フェニル基とアルコキシ基とビニル基を有するオルガノポリシロキサンが好ましい。より好ましくは、フェニル基とメトキシ基とビニル基を有するオルガノポリシロキサンである。
（Ｆ）成分のオルガノポリシロキサンの配合量は、（Ａ）成分の芳香族ＰＣ樹脂１００質量部に対して、通常０．０１〜３質量部程度、好ましくは０．０２〜１質量部である。この配合量が０．０１質量部以上であると、成形時の熱安定性が良好となり、３質量部以下であると、効果と経済性のバランスが良好となる。
【００１８】
(Ｇ)成分の脂環式エポキシ化合物を配合すると、耐スチーム性を向上させることができる。脂環式エポキシ化合物は、脂環式エポキシ基、すなわち、脂肪族環内のエチレン結合に酸素１原子が付加したエポキシ基をもつ環状脂肪族化合物を意味し、具体的には下記式（２）〜（１１）で表される化合物が好適に用いられる。
【００１９】
【化１】
2006117822.tif 000002
【００２０】
【化２】
2006117822.tif 000003
（Ｒ：Ｈ又はＣＨ3）
【００２１】
【化３】
2006117822.tif 000004
（Ｒ：Ｈ又はＣＨ3）
【００２２】
【化４】
2006117822.tif 000005
【００２３】
【化５】
2006117822.tif 000006
（ａ＋ｂ＝１又は２）
【００２４】
【化６】
2006117822.tif 000007
（ａ＋ｂ＋ｃ＋ｄ＝１〜３）
【００２５】
【化７】
2006117822.tif 000008
（ａ＋ｂ＋ｃ＝ｎ（整数），Ｒ：炭化水素基）
【００２６】
【化８】
2006117822.tif 000009
（ｎ：整数，Ｒ：炭化水素基）
【００２７】
【化９】
2006117822.tif 000010
（Ｒ：炭化水素基）
【００２８】
【化１０】
2006117822.tif 000011
（ｎ：整数，Ｒ：炭化水素基）
【００２９】
中でも、式（１）、式（７）又は式（１１）で表される化合物が、（Ａ）成分の芳香族ＰＣ樹脂への相溶性に優れ、透明性を損なうことがない点でより好ましく用いられる。
（Ｇ）成分の脂環式エポキシ化合物の配合量は、（Ａ）成分の芳香族ＰＣ樹脂１００質量部に対して、通常０．００１〜１質量部程度、好ましくは０．０１〜０．５質量部である。この配合量が０．００１質量部以上であると、本発明のＰＣ樹脂組成物に耐スチーム性を付与することができ、１質量部以下であると、効果と経済性のバランスが良好となる。
【００３０】
本発明のＰＣ樹脂組成物には、上記各成分の他に、必要に応じて各種添加剤を配合することができる。例えば、ヒンダードフェノール系、エステル系、等の酸化防止剤、ヒンダードアミン系等の光安定剤、通常用いられる難燃化剤、難燃助剤、離型剤、帯電防止剤、着色剤等が挙げられる。
【００３１】
本発明のＰＣ樹脂組成物は、通常用いられる方法で混練することにより製造することができる。例えば、リボンブレンダー、ヘンシェルミキサー、バンバリーミキサー、ドラムタンブラー、単軸スクリュー押出機、２軸スクリュー押出機、コニーダ、多軸スクリュー押出機等により行なうことができる。混練に際しての加熱温度は、通常、２４０〜２８０℃程度が適当である。
【００３２】
本発明のＰＣ樹脂組成物は、成形することにより光拡散板等の成形体とすることができる。光拡散板の場合、その厚みは、製品組み込み時にたわみにくい、反りにくいという点から、通常０．５〜２ｍｍ程度である。
光拡散板は、液晶ディスプレイ分野、光学部品の用途、ガラス代替用途で好適に使用することができる。光学部品としては、例えば、光学レンズ、導光板（導光体）、光拡散板等の光学素子などが挙げられ、ガラス代替用途としては、街路灯カバー、車両用及び建材用合わせガラスなどが挙げられる。
【実施例】
【００３３】
次に、本発明を実施例によりさらに詳細に説明するが、本発明はこれらの例によってなんら限定されるものではない。
実施例及び比較例で用いた材料の種類は、下記のとおりである。なお、（Ｃ）成分における最大吸収波長は、後述する方法により測定した。
（Ａ）芳香族ＰＣ樹脂
タフロンＦＮ１７００Ａ［商品名、出光興産（株）製、粘度平均分子量１８０００、屈折率１．５８５］
（Ｂ）光拡散剤
シリコーン樹脂粒子：ＫＭＰ５９７［商品名、信越シリコーン（株）製、平均粒径５μm］
（Ｃ）耐光剤
(1) マロン酸エステル系紫外線吸収剤：ＨＯＳＴＡＶＩＮ  Ｂ−ＣＡＰ［商品名、クラリアント（株）製、最大吸収波長３２０ｎｍ（ジオキサン溶液）］
(2) マロン酸エステル系紫外線吸収剤：ＨＯＳＴＡＶＩＮ  ＲＰ−２５［商品名、：クラリアント（株）製、最大吸収波長３１０ｎｍ（シクロヘキサン溶液）］
(3) オキサリルアラニド系紫外線吸収剤：ＳＡＮＤＵＶＯＲ  ＶＳＵ［商品名、クラリアント（株）製、最大吸収波長３００ｎｍ（シクロヘキサン溶液）］
(4) ベンゾトリアゾール系側鎖を有するアクリルポリマー型紫外線吸収剤：ＵＬＳ１６３５［商品名、一方社油脂工業（株）製、最大吸収波長３２０ｎｍ（クロロホルム溶液）］
(5) ベンゾトリアゾール系紫外線吸収剤（低分子化合物）：ケミソーブ７９［商品名、ケミプロ化成（株）製、最大吸収波長３４０ｎｍ（クロロホルム溶液）］
（Ｄ）アクリル系熱可塑性樹脂
ポリメタクリル酸メチル（ＰＭＭＡ）：ダイヤナールＢＲ−８３［商品名、三菱レイヨン（株）製、粘度平均分子量４００００］
（Ｅ）リン系安定剤
トリフェニルホスフィン：ＪＣ−２６３［商品名、城北化学（株）製］
（Ｆ）オルガノポリシロキサン
フェニル基、メトキシ基及びビニル基を有するオルガノポリシロキサン：ＫＲ５１１［商品名、信越シリコーン（株）製  ＫＲ５１１、屈折率１．５１８］
（Ｇ）脂環式エポキシ化合物
セロキサイド２０２１Ｐ［商品名、ダイセル化学工業（株）製、式（２）の化合物］
【００３４】
実施例１〜９及び比較例１〜３
表１に示す割合で各成分を混合し後、単軸混練押出機（口径４０ｍｍφ）にて２８０℃、スクリュー回転数１００ｒｐｍの条件で混練し、ペレット化した。なお、表１において、各添加剤の質量％は、ＰＣ樹脂に対する値である。
このペレットを射出成形機にて、成形温度３００℃、金型温度１００℃の条件で評価用成形体（１４０ｍｍ角板、厚さ２ｍｍ）を作製し、下記の方法により評価した。結果を表１に示す。
（１）色調評価
分光光度計（マクベス社製、ＬＣＭ２０２０プラス）を用い、Ｆ光源、１０度視野の条件でＹＩ、色度（ｘ、ｙ）及び４００ｎｍ光線透過率を測定した。
（２）耐光性試験
耐光試験機（アトラス社製、ＵＶＣＯＮ ＵＣ−１）を用い、蛍光ＵＶランプを光源として、６５℃の雰囲気化で２４時間照射後の色差ΔＥを測定した。
（３）紫外線吸収スペクトルの測定方法
各紫外線吸収剤を可溶な溶媒に溶解させ、厚さ１ｍｍの石英セルに入れ、紫外−可視スペクトロメーター（（株）島津製作所製、ＵＶ−２５００Ｐ）を用いて、紫外吸収スペクトルを測定し、最大吸収波長を求めた。
【００３５】
【表１】
2006117822.tif 000012
【００３６】
【表２】
2006117822.tif 000013
【産業上の利用可能性】
【００３７】
本発明のポリカーボネート系光拡散性樹脂組成物は、液晶ディスプレイ分野等おける光拡散板用途、光学レンズ、導光板（導光体）、光拡散板等の光学素子、街路灯カバー、車両用及び建材用ガラス等におけるガラス代替用途に好適である。